(57)【特許請求の範囲】
【請求項１】
乳酸を主成分とする重合体（Ａ）と、ポリアルキレンエーテルとポリ乳酸とのブロック共重合体（Ｂ）とを含む混合組成物であって、前記ブロック共重合体（Ｂ）の重量比率が０．３〜５０％の範囲であることを特徴とする、帯電防止性のポリ乳酸組成物。
【請求項２】
ポリアルキレンエーテルが、「ポリエチレングリコール、ポリプロピレングリコール及びそれらの共重合体」の群より選ばれた少なくとも１種のものである、請求項１記載の組成物。
【請求項３】
ポリアルキレンエーテルとポリ乳酸とのブロック共重合体（Ｂ）を構成するポリアルキレンエーテルの重量分率が７０〜９５％である、請求項１又は２記載の組成物。
【請求項４】
ポリアルキレンエーテルとポリ乳酸とのブロック共重合体（Ｂ）の体積抵抗率が１×1010オーム・cm以下である、請求項１〜３のいずれか１項記載の組成物。
【請求項５】
ポリアルキレンエーテルとポリ乳酸とのブロック共重合体（Ｂ）の混合比率が０．５〜３０重量％である、請求項１〜４のいずれか１項記載の組成物。
【請求項６】
ポリアルキレンエーテルとポリ乳酸とのブロック共重合体（Ｂ）の分子量が１０，０００以上である、請求項１〜５のいずれか１項記載の組成物。
【請求項７】
ポリアルキレンエーテルとポリ乳酸とのブロック共重合体（Ｂ）が、微細な粒子状又は／及び針状の形態で、母体である乳酸を主成分とする重合体（Ａ）の中に分散している、請求項１〜６のいずれか１項記載の組成物。
【請求項８】
ポリアルキレンエーテルとポリ乳酸とのブロック共重合体（Ｂ）が、微細な繊維状、線状、網状又は／及び薄層状で、母体である乳酸を主成分とする重合体（Ａ）の中に分散している、請求項１〜６のいずれか１項記載の組成物。
【請求項９】
請求項１〜８のいずれか１項記載の組成物を含む成形品。
【請求項１０】
請求項１〜８のいずれか１項記載の組成物を含む繊維。
【請求項１１】
請求項１〜８のいずれか１項記載の組成物を含む不織布。
【請求項１２】
請求項１〜８のいずれか１項記載の組成物を含むフィルム。
【請求項１３】
請求項１〜８のいずれか１項記載の組成物を含むシート。
【発明の詳細な説明】
【０００１】
【産業上の利用分野】
本発明は、帯電防止性のポリ乳酸及びその成型品に関する。
【０００２】
【従来の技術】
生分解性または自然環境下で分解するポリマーが、環境保護の見地から注目されている。特にポリ乳酸は、農産物を原料とするため、資源的にも有利で、更に溶融成型性や耐熱性に優れるために最も期待されている。しかし、未変性のポリ乳酸は、結晶性が高く吸水性も低いために、摩擦やはく離によって容易に帯電し、色々の静電気トラブルを発生する。このため帯電防止性に優れたポリ乳酸が求められている。
【０００３】
従来、ポリアミド、ポリエステルなどの合成樹脂に、ポリエーテル、特にポリエチレングリコール又はその変性体を混合し、帯電防止性（以下制電性と記す）を付与することは周知である。しかしポリエチレングリコールをポリ乳酸に混合すると、両者の親和性が小さいために、ポリエチレングリコールは比較的大きい粒子状に混合され、充分な制電性を得るにはかなり多量に混合しなくてはならず、又成型品の透明度や光沢が損なわれるという問題が生じる。
【０００４】
【発明が解決しようとする課題】
本発明の目的は、成型品の透明性や光沢の低下を抑え、且つ比較的少量の混合率で優れた制電性が得られる、改良された新しいポリ乳酸組成物を提供するにある。
【０００５】
【課題を解決するための手段及び作用】
上記本発明の目的は、乳酸を主成分とする重合体（Ａ）と、ポリアルキレンエーテルとポリ乳酸とのブロック共重合体（Ｂ）とを含む混合組成物のうち、前記ブロック共重合体（Ｂ）を重量比率が０．３〜５０％の範囲で混合することにより達成される。
【０００６】
ここで乳酸を主成分とする重合体とは、ポリＬ−乳酸、ポリＤ−乳酸、ポリＬ／Ｄ−乳酸などのポリ乳酸ホモポリマー、及びそれらにエステル結合形成性の重合材料を共重合した共重合ポリ乳酸で、重合体中の乳酸由来の成分が５０重量％以上のものを言う。
【０００７】
ポリアルキレンエーテル（ポリアルキレンオキシド）は、エーテル結合によって電気伝導性があるが、制電剤としてはポリエチレングリコール、ポリプロピレングリコール及びそれらの共重合物が制電性に優れており、特にポリエチレングリコール及びその変性体が最も優れた制電性を持っている。
【０００８】
本発明組成物の特徴は、制電剤としてポリ乳酸とポリアルキレンエーテルのブロック共重合体（Ｂ）を用いることにある。このブロック共重合体は、ポリ乳酸セグメント（Ｌ）とポリアルキレンエーテルセグメント（Ｅ）とが１対１でＬ・Ｅの型に結合したものでもよく、２：１又は１：２でＬ・Ｅ・Ｌ，Ｅ・Ｌ・Ｅのような型に結合してもよく、同じくＬ・Ｅ・Ｌ・Ｅ・Ｌ・Ｅなどのように多数のセグメント（ブロック）が結合されていてもよい。又、両者の間に第３成分が継手として入っていてもよく、更にこれら以外の副次成分が加わっていてもよい。しかし主たる成分（５０重量％以上）はポリアルキレンエーテルとポリ乳酸である。
【０００９】
制電剤（Ｂ）中のポリ乳酸セグメントの働きは、制電剤（Ｂ）と母体（マトリクス）ポリマーであるポリ乳酸（Ａ）との親和性を高めるものである。両者の親和性が高いほど、制電剤は母体ポリマー中に微細に分散され、制電性、透明性、光沢などに優れた成型品が得られる。しかし、制電剤中のポリ乳酸セグメントが多過ぎると、ポリエーテルセグメントが減少し制電性が劣るようになる。このため制電剤（Ｂ）中のポリアルキレンエーテル成分の重量分率は、５０〜９７％が好ましく、７０〜９５％が特に好ましい。すなわち制電剤（Ｂ）中のポリ乳酸成分の重量分率は、３〜５０％、特に５〜３０％が好ましい。
【００１０】
制電剤（Ｂ）の分子量は特に限定されないが、或程度大きいことが好ましく、例えば分子量１，０００以上、特に３，０００以上が好ましく、５，０００以上が更に好ましく１０，０００〜２００，０００が最も広く用いられる。
【００１１】
本発明に用いる制電剤（Ｂ）の製造は、比較的容易である。例えば１方の末端を封鎖し、片末端に水酸基を持つポリエチレングリコールをラクチドの重合開始剤としてラクチドを重合すれば、Ｌ・Ｅ型のブロック共重合体が得られ、両末端に水酸基を持つポリエチレングリコールを重合開始剤にすれば、Ｌ・Ｅ・Ｌ型のブロック共重合体が得られる。同じく片末端又は両末端に水酸基を持つポリエチレングリコールとポリ乳酸に、ジカルボン酸無水物、ジカルボン酸塩化物、ジイソシアネートなどの２官能性化合物を反応させて、両者を連結することが出来る。更に末端に水酸基を有するポリ乳酸にアルキレンオキシド、例えばエチレンオキシドを付加重合させてポリエチレングリコール鎖を形成し、ブロック共重合体とすることが出来る。これらの反応において、ポリアルキレンエーテルブロックの分子量、ポリ乳酸ブロックの分子量を制御するのも比較的容易である。例えば、分子量８，０００のポリエチレングリコール８０部と、ラクチド２０部とが完全且つ均一に反応（重合）すれば、分子量８，０００のポリエチレングリコールの両末端に重合度１０のポリ乳酸（オリゴマー）が結合したＬ・Ｅ・Ｌ型のブロック共重合体が得られる筈である。実際には、平均値としてはそうなるが、かなりバラツキが生じ、各種の化合物の混合物が得られるが、その混合物の主成分は、ポリエチレングリコールとポリ乳酸とのブロック共重合物であり、混合物をそのまま制電剤として用いて一向に差支えない。
【００１２】
制電剤の分子末端などの水酸基及びカルボキシル基などの官能基は、そのままでもよいが、単官能基性化合物と反応させて鎖鎖して安定化すると更に好ましい。
【００１３】
制電剤（Ｂ）の電気伝導度は高いほど良い。一般にポリエチレングリコールの体積抵抗率は１×１０９  オーム・ｃｍ程度（２５℃，４０％ＲＨ，直流１ｋＶ以下で測定）であり、ポリ乳酸と共重合すると１×１０１０オーム・ｃｍ程度に増大する。しかしこれらに電離し易い化合物、例えばアルキルベンゼンスルホン酸ナトリウムなどを２〜２０％程度混合して、体積抵抗率を１×１０  ８〜９  オーム・ｃｍ程度以下としたものが好適である。本発明の組成物及び成型品の体積抵抗率は１×１０１２オーム・ｃｍ以下、特に１×１０１１オーム・ｃｍが好ましい。制電剤（Ｂ）には、副次的添加剤として、ヒンダートフェノールなどの酸化防止剤、各種安定剤、紫外線吸収剤、その他の添加剤を加えることが出来る。
【００１４】
制電剤（Ｂ）の母体ポリマー（Ａ）への混合は、機械的撹拌、静止混合器の応用、両者の併用など任意である。混合は母体ポリマー（Ａ）の重合後に行なうのが一般的である。重合原料や重合工程中に添加すると相互に反応して共重合し、制電性が失われたり、低下することがある。優れた制電性は、制電剤が母体ポリマー中に分散した微細粒子、微細繊維、網状構造、薄層状などの形態で独立して存在する必要がある。共重合によってポリアルキレンエーテルブロックが母体ポリマー分子に組込まれると、かなり多量のポリアルキレンエーテルを用いる必要があり、物性の劣化を招き好ましくない。
【００１５】
機械的撹拌による混合は、各種撹拌機、スクリュー押出機、２軸混練機、ニーダー、ギヤポンプなどを利用して行なうことが出来る。一方静止混合器を用い、流れの分割と接合（複合）の繰返しによって静的に混合すると、制電剤（Ｂ）を母体ポリマー（Ａ）中に薄層状、微細繊維状など、連続する構造で微細に分散することが出来る。静止混合器の例としては、本発明者ら特公昭４７−１５５２６、同４７−１５５２７、同４７−１５５２８、同４７−１５５３３，などで開示したもの、及び特開昭４７−３４１６６に開示されたものなどがあげられる。機械的撹拌と静止混合器を併用することも出来る。例えば静止混合器で多層混合後、ギヤポンプで計量送液すると、ポンプ部分で機械的に撹拌され、制電剤は微細な粒子状に分散される。勿論制電性は、連続構造の方が格段に優れ、粒状（不連続）構造の１／５〜１／１０の制電剤の混合率で、同等の制電性が得られることが多い。
【００１６】
本発明組成物中の、制電剤（Ｂ）の混合率は、制電剤の導電性、制電剤の組成や体積抵抗率によって異なるが、多くの場合０．３〜５０重量％、特に０．５〜３０％の範囲が好適である。前述のように、制電剤が繊維状、網状、薄膜状などの連続構造で分散・混合されていると電気伝導性に優れ、比較的少量の混合率、例えば０．３〜１０％、特に０．５〜５％で優れた制電性が得られる。一方、制電剤が粒子状、細長い粒子状、針状などの非連続構造で分散・混合されていると、比較的多くの制電剤を必要とし、例えば３〜５０％，特に５〜３０％の混合率が好適である。非連続と連続との混合構造、例えば粒状と繊維状とが混在する構造では、両者の中間の混合率が好適である。
【００１７】
本発明組成物中には、乳酸を主成分とする重合体（Ａ）及び制電剤（Ｂ）の他に、副次的に他の成分を添加してもよい。副次的添加剤の例としては、安定剤、酸化防止剤、紫外線吸収剤、顔料、着色剤、各種無機粒子、各種フィラー、撥水剤、親水剤、離型剤、可塑剤、生理活性物質、防腐剤、抗菌剤、発泡剤その他類似のものがあげられる。
【００１８】
以下の実施例及び本発明において、部、％は、特記しない限り重量比、重量分率で示す。乳酸を主成分とする重合体の分子量は、試料のクロロホルム  ０．１％溶液のＧＰＣ分析で、分子量  ５００以下を除く、高分子物の分散の、重量平均値である。
【００１９】
【実施例】
実施例１
分子量８，０００で両末端が水酸基のポリエチレングリコール８０部、光学純度９９％以上のＬ−ラクチド２０部に対し、重合触媒としてオクチル酸錫０．１％，酸化防止剤としてチバガイギー社イルガノックス１０１０を０．１％を混合し、窒素雰囲気中１８０℃で４５分間反応させて得たポリエチレングリコールとポリ乳酸のブロック共重合物（体積抵抗率３×１０９  オーム・ｃｍ）を制電剤ＡＳ１とする。
【００２０】
光学純度９９％以上のＬ−ラクチドに対し、オクチル酸錫０．０３％、直径０．０５μｍの酸化チタン粒子（結晶核剤）を混合し、２本のスクリュウが互いに噛み合う２軸連続混合送液機を用い、窒素雰囲気中１８０℃で連続的に、平均３０分間反応させ、次にオクチル酸錫を０．１％添加し、互いに噛み合うスクリュウ群と、互いに噛み合う長円形（２フライト型）の撹拌素子群からなる２軸混練機を用い、１９０℃で１７分間重合し、最終ベント孔より、溶融し水分量５ｐｐｍ以下とした制電剤ＡＳ１を、重合系に対し７％添加、混合し、更にケニックス社スタティックミキサー６０素子を組入んだ円筒を通過させて混合した後、口金より押出し、水で冷却、固化、切断してチップＣ１を得た。
【００２１】
チップＣ１を１２０℃窒素中で１２時間加熱処理し、更に１４０℃で４８時間熱処理（固相重合）してチップＣ２を得た。チップＣ２の平均分子量は１５２，０００、残存モノマー（ラクチド）量は０．３％であった。
【００２２】
チップＣ２を２００℃のスクリュウ押出機で溶融し、孔径０．２ｍｍ，温度１９５℃のオリフィスより紡出し、空気中で冷却後オイリングして８００ｍ／ｍｉｎの速度で巻取り、次に延伸温度８０℃で３．７倍に延伸し、緊張下１２０℃で熱処理して繊度７５デニール／２４フィラメントの延伸糸Ｙ１を得た。
【００２３】
延伸糸Ｙ１と同様にして、但し制電剤がＡＳ１を添加しないで得た延伸糸をＹ２とする。
【００２４】
延伸糸Ｙ１をシリンダー直径８０ｍｍの小型丸編機を用いチューブ編物Ｋ１を得た。編物Ｋ１をＪＩＳ  Ｌ  １０９４−１９８８に従って家庭用洗剤及び家庭用電気洗濯機を用いて３回洗濯し、水流中で充分すすいだ後、８０℃の熱風乾燥機で２時間乾燥後、２５℃，３３％ＲＨの恒温室中に２４時間放置した後、その摩擦帯電性を測定した。
【００２５】
摩擦帯電の測定は、本発明者等が開発し、ＪＩＳ  Ｌ  １０９４−１９８８に参考法「摩擦帯電放電曲線測定法」として規定されており、繊維機械学会誌ｖｏｌ．４０，Ｎｏ．４，ｐ１８１−１８８（１９８７）及び特公昭６２−１１３０３に開示した方法によった。すなわち、洗濯した試料を長さ１２ｃｍ，幅１２ｃｍに切断し、直径７ｃｍの孔のある金属板に取付け、木製台で試験片と同様に洗濯、乾燥、調湿した羊毛織物を摩擦布とし、手動で１０回摩擦した後、台より引離し電位検出器の前に移動し、摩擦帯電圧とその減衰曲線を記録計で自記記録する。
【００２６】
編物Ｋ１と同様にして、但し延伸糸Ｙ２を用いて得た編物Ｋ２の摩擦帯電性を測定した。更に比較のため、分子量２０，０００のポリエチレングリコールを制電剤として７％混合し、以下編物Ｋ１と同様にして得た編物Ｋ３の帯電性を測定した。
【００２７】
編物Ｋ１、Ｋ２及びＫ３の摩擦直後の帯電圧及び摩擦１分後の帯電圧を表１に示す。表１に見るように本発明による編物Ｋ１は、比較例Ｋ２及びＫ３に較べて帯電圧（特に１分後）の絶縁値が低く、制電性に優れていた。
【００２８】
【表１】
0003547100.tif 000002
実施例２
分子量約２０，０００で両末端が水酸基のポリブチレンアジペート１５部と光学純度９９％以上のＬ−ラクチド８５部を１８０℃で４５分間、溶融共重合して得たポリ乳酸とポリブチレンアジペートのブロック共重合物をポリマーＰ３とする。ポリマーＰ３の分子量は１６３，０００で、これを温度２００℃のスクリュウ押出機で溶融紡糸した。紡糸時に、別に溶融脱水した制電剤ＡＳ２を静止混合機を内臓した紡糸口金内で０．７％混合して紡糸した。制電剤ＡＳ２は、実施例１のＡＳ１に、ドデシルベンゼンスルホン酸ナトリウムを１５％混合し、体積抵抗率を１×１０８  まで低下せしめたものである。静止混合器は、本発明者等が特公昭５７−２０８４２に開示したもので、混合素子を１２個直列に接続したものである。静止混合機で多層状（薄層状）に混合された制電剤は、オリフィス直前の最終フィルターで分断され、繊維横断面では多点状に分散し、長さ方向には実質的に連続する微細繊維状（線状）の形態となる。（米国ケニックス社のスタティックミキサーの混合素子を１０〜１２個直列にしたものを用いても、ほぼ同様なものが得られる）。紡糸した繊維を、実施例１の延伸糸Ｙ１、編物Ｋ１と同様にして延伸、熱処理、編立、洗濯、乾燥、調湿した編物Ｋ４の摩擦帯電性を測定し、表２の結果を得た。表２に見るように、制電剤中に電離性の化合物を混合し、又制電剤が母体ポリマー中に連続微細繊維状に混合されることにより、極く少量の制電剤の混合で、高い制電性が得られる。なお、編物の光沢及び透明感については、本発明による編物Ｋ１、Ｋ４が優れ、比較例の編物Ｋ２，Ｋ３は光沢、透明感が劣っていた。（この相異は、フィルムや肉厚の成型品では更に大きくなる）。
【００２９】
【表２】
0003547100.tif 000003
【００３０】
【発明の効果】
本発明によって、制電性、光沢、透明性に優れた各種成形品が容易に得られる。例えば、繊維、編物、織物、不織布、紙、綱、網、ロープ、フィルム、シ−ト、板、棒、各種容器、チューブ、各種部品、その他各種の成型品があげられる。本発明による制電性組成物により、各種成型品の帯電による障害、すなわちゴミ、細菌の付着による汚染、スカートやズボン、下着などのまとわりつき、火花放電による可燃物の引火、爆発、火花放電による電子機器の誤動作、故障などが低減又は防止され、更に光沢や透明度の高い優れた繊維、フィルム、成型品が得られる。また、本発明制電剤（Ｂ）は、弾性率が小さく衝撃吸収性に優れるため、本発明組成物及び成型品は、副次的効果として、柔軟性や耐衝撃性が改良される。